(57)【要約】動物の歯の透明標本の製造方法において、（ａ）前記歯の歯冠の型を取る工程；（ｂ）前記歯の無機質を除去する工程；（ｃ）前記歯から歯髄を除去し、髄室及び歯根管を着色する工程；（ｄ）透明剤により、無機質が除去された前記歯を透明化する工程；（ｅ）透明化した前記歯内に、エネルギー硬化性組成物を浸透させる工程；（ｆ）所定のエネルギーを加えることにより、前記エネルギー硬化性組成物を硬化させる工程；及び、（ｇ）前記歯冠の型を利用して、エナメル質が除去された前記歯上に、元々の歯のエナメル質と同じ形状の層を着脱可能に形成させる工程を含むことを特徴とする方法。【特許請求の範囲】
【請求項１】
動物の歯の透明標本の製造方法において、
（ａ）前記歯の歯冠の型を取る工程；
（ｂ）前記歯の無機質を除去する工程；
（ｃ）前記歯から歯髄を除去し、髄室及び歯根管を着色する工程；
（ｄ）透明剤により、エナメル質が除去された前記歯を透明化する工程；
（ｅ）透明化した前記歯内に、エネルギー硬化性組成物を浸透させる工程；
（ｆ）所定のエネルギーを加えることにより、前記エネルギー硬化性組成物を硬化させる工程；及び
（ｇ）前記歯冠の型を利用して、無機質除去に伴いエナメル質が除去された前記歯上に、元々の歯のエナメル質と同じ形状の層を着脱可能に形成させる工程
を含むことを特徴とする方法。
【請求項２】
前記動物が、ヒトである、特許請求の範囲第１項記載の方法。
【請求項３】
工程（ｃ）が、前記歯を切断して髄室部と歯根管部に分割し、夫々について歯髄を除去した後、剥き出しになった髄室壁と歯根管壁に着色剤を付着させることを含む、特許請求の範囲第１項又は第２項記載の方法。
【請求項４】
工程（ｃ）が、前記歯の根元の根尖孔から、吸引手段により髄室及び歯根管に着色剤を浸透、付着させることを含む、特許請求の範囲第１項又は第２項記載の方法。
【請求項５】
前記着色剤が、墨汁である、特許請求の範囲第１項〜第４項のいずれか一項記載の方法。
【請求項６】
工程（ｄ）における透明剤が、サリチル酸メチルである、特許請求の範囲第１項〜第４項のいずれか一項記載の方法。
【請求項７】
工程（ｅ）におけるエネルギー硬化性組成物が、紫外線硬化性の不飽和ポリエステル樹脂である、特許請求の範囲第１項〜第６項のいずれか一項記載の方法。
【請求項８】
工程（ｅ）において、エネルギー硬化性組成物の濃度が異なる複数の浸漬液を用い、エネルギー硬化性組成物の濃度が低い浸漬液から高い浸漬液中に段階的に透明化した前記歯を浸漬する、特許請求の範囲第１項〜第７項のいずれか一項記載の方法。
【請求項９】
前記浸漬液におけるエネルギー硬化組成物の溶媒が、スチレンモノマーである、特許請求の範囲第８項記載の方法。
【請求項１０】
工程（ｇ）において、工程（ａ）で得られた前記型中にウレタン樹脂を流し込み、工程（ｆ）で得られた硬化処理を施した前記歯を挿入した後、前記ウレタン樹脂を硬化させることにより前記層を形成させる、特許請求の範囲第１項〜第９項のいずれか一項記載の方法。
【請求項１１】
特許請求の範囲第１項〜第１０項のいずれか一項記載の方法により製造される歯の透明標本。
【発明の詳細な説明】
技術分野
本発明は、動物（例えばヒト）の歯を原料とした歯の透明標本及びその製造方法に関する。
背景技術
１９１４年にドイツのＭｏｒａｌが、墨汁を歯髄腔に注入した歯牙の透明標本を最初に考案した。この透明標本の製造方法は、（１）髄室を穿孔し過酸化水素水で歯髄組織を溶かす工程、（２）歯根管に墨汁を注入する工程、（３）歯冠を上にして高湿度の箱に静置し、歯根管に墨汁を十分浸透させる工程、（４）硝酸を用いて歯を脱灰する工程、及び、（５）フェノールに浸漬し透明にする工程からなる。
その後、小野により提供されたその改良法は、（１）髄室を穿孔し歯科用アンチホルミンで歯髄組織を溶かす工程、（２）歯をアセトンに浸漬する工程、（３）歯を６０℃の墨汁に没し、歯根管に浸透したアセトンを揮発させ、代わりに墨汁を根管内に浸透させる工程、（４）硝酸を用いて歯を脱灰する工程、及び、（５）フェノールまたはサリチル酸メチルに浸漬し透明にする工程からなる。
これらの方法により製造された、墨汁を注入した歯牙透明標本は、歯根を破壊することなく歯質を透かして黒く染まった歯根管を観察できるという点で優れており、歯根管形態の研究に最も頻用されてきた。
しかし、これらの製造方法で用いられるフェノールやサリチル酸メチル等の透明剤は強い刺激臭があり、さらに皮膚や粘膜に有害である。したがって、標本は密栓したガラス瓶の中に透明剤に浸漬した状態で観察しなければならず、素手で標本を自由に触ることができない。これは、観察や写真撮影にとって極めて障害となる。更には、脱灰による無機質の除去に伴いエナメル質が消失するため、本来の歯冠形態が保てない。
発明の開示
本発明は、動物の歯の透明標本の製造方法において、
（ａ）前記歯の歯冠の型を取る工程；
（ｂ）前記歯の無機質を除去する工程；
（ｃ）前記歯から歯髄を除去し、髄室及び歯根管を着色する工程；
（ｄ）透明剤により、無機質が除去された前記歯を透明化する工程；
（ｅ）透明化した前記歯内に、エネルギー硬化性組成物を浸透させる工程；
（ｆ）加熱又は光照射により、前記エネルギー硬化性組成物を硬化させる工程；及び
（ｇ）前記歯冠の型を利用して、無機質の除去に伴いエナメル質が消失した前記歯上に、元々の歯のエナメル質と同じ形状の層を着脱可能に形成させる工程
を含むことを特徴とする方法である。
発明を実施するための最良の形態
まず、本明細書において使用される用語の定義につき、以下に説明する。
「動物」とは、歯牙を有するすべての動物を指す。例えば、ヒト、犬及び猫等の哺乳類が挙げられる。この種の透明標本は、ヒトに関しては、例えば、大学等における歯学講座での講義や、デンタルクリニックにおける患者への説明に使用され、また、ヒト以外の動物に関しては、例えば、大学等における獣医学講座や、動物病院における飼主への説明に使用される。
「透明」とは、着色された髄室及び歯根管が外部から肉眼により観察可能な程度でよく、無色透明のみならず有色透明をも含む。
「着色」とは、外部から肉眼により本透明標本を眺めたときに、髄室及び歯根管が判別できるような色であれば特に限定されない。好適には黒が挙げられる。
「透明剤」とは、エナメル質が除去された前記歯を透明にする物質であれば特に限定されない。例えば、サリチル酸メチルやフェノールが挙げられるが、好適にはサリチル酸メチルである。
「エネルギー硬化性組成物」とは、熱や光等のエネルギーを加えることにより硬化し、かつ、硬化後に歯の透明性を失わせないような組成物である限り、特に限定されない。例えば、硬化成分が紫外線硬化性不飽和ポリエステル樹脂であるリゴラック登録商標（昭和高分子株式会社製）が挙げられる。
次に、工程（ａ）〜工程（ｇ）につき順に説明する。
まず、工程（ａ）において、歯の歯冠の型を取る方法としては、例えば、歯科用印象材を用いる方法が挙げられる。なお、型を取る前に、例えば、歯科用スケーラー及びＫＯＨやＮａＯＨ等の強アルカリ水溶液を用い、歯の表面を刷掃することが好適である。
次に、工程（ｂ）において、歯の無機質を除去する方法としては、酸やキレート剤を用いる方法がある。例えば、従来法に従い、蟻酸溶液中に歯を数週間浸漬する手法が挙げられる。
また、工程（ｃ）における、前記歯からの歯髄の除去方法としては、前記歯を切断して髄室部と歯根管部に分割し、夫々について歯髄を除去する手法が挙げられる。従来は髄室に穿孔を行う手法を採っていたので、その結果得られる標本は髄室が破壊された不完全なものであったが、この手法によれば、髄室がそのままの形状で残った好適な標本を得ることができる。なお、分割には、例えばカミソリが用いられ、また、歯髄の除去には、例えばピンセットが用いられる。なお、本工程では歯髄除去より脱灰を先行させるため、有機質のみが残った歯に使うと歯全体が溶解してしまう従来法の化学的除去は不適である。
また、工程（ｃ）における、歯髄腔及び歯根管を着色する方法としては、例えば、歯髄を除去した後剥き出しになった髄室壁と歯根管壁に着色剤を沈着させる手法が挙げられる。着色剤としては、これらの壁に沈着しやすく、かつ、以後の処理の際に溶出しにくいようなものであれば特に限定されず、例えば、墨汁を挙げることができる。更に、別の着色方法としては、前記歯の根元の根尖孔から、吸引手段により髄室及び歯根管へ着色剤を浸透、付着させる手法が挙げられる。この手法によれば、歯の切断工程が不要となるので、製造上好適である。
次に、工程（ｄ）では、無機質が除去された歯を透明剤に浸漬する。浸漬時間は、歯の大きさや使用する透明剤の種類にもよるが、例えば、透明剤としてサリチル酸メチルを使用した場合、２４〜４８時間でどのような歯でも透明化する。なお、本工程に先立ち、エタノール等の脱水剤により、歯を脱水しておくことが好適である。
また、工程（ｅ）に関しては、適当な溶媒によりエネルギー硬化性組成物の濃度を変えた複数の浸漬液を用い、エネルギー硬化性組成物の濃度が低い浸漬液から高い浸漬液中に段階的に透明化した前記歯を浸漬することが好適である。このように段階的に濃度を高めることにより、歯内に浸透した透明剤をエネルギー硬化組成物に確実に置換することができる。なお、最初の浸漬液として溶媒のみを、また、最後の浸漬液としてエネルギー硬化性組成物のみを用いてもよい。ここで、溶媒としては、透明剤及びエネルギー硬化性組成物と相溶性のある物質であれば特に限定されず、例えば、透明剤としてサリチル酸メチルを選択した場合には、スチレンモノマーを使用することが好適である。
工程（ｆ）では、使用するエネルギー硬化性組成物に応じたエネルギーを付与し、前記組成物を硬化させる。例えば、熱硬化性組成物を使用した場合には熱を加え、光硬化性組成物を使用した場合には適当な波長の光を照射する。このようにエネルギー硬化性組成物を重合させて固めてしまえば、分割した髄室部と歯根管部が再接合すると共に、透明性を失わせることなく、標本を素手で自由に扱うことが可能となる。
工程（ｇ）では、例えば、まず、適当な付着防止シート（例えば、パラフィルム登録商標、三光純薬株式会社製）を工程（ｆ）での硬化後の標本に被覆しておき、次いで、適当な硬化性組成物を工程（ａ）で得られた前記型中に流し込み、前記標本の少なくとも歯冠部を挿入した後、前記組成物を硬化させる。そして、硬化後に標本から引抜き、形状を整えてエナメル質層模型を作成する。なお、ここで用いる硬化性組成物は、▲１▼空気が遮断されても硬化し、▲２▼硬化後の模型が着脱容易のため弾性を有し、かつ、▲３▼工程（ｆ）で得られた硬化物と癒着しない性質を有すること、が好適である。これらの性質をもち、耐久性が最も強い白色のウレタン樹脂が特に好適である。
このようにして得られた透明標本は、レジン包埋により素手で自由に取り扱えるようになり、観察や写真撮影が従来のものに比べてはるかに楽である。また、髄室を破壊せずに着色剤（墨汁）を注入するため、本来の髄室形態を観察することができる。更には、エナメル質層を復構したことで、標本に歯としての自然な形態を付与することができる。また、エナメル質層を取外すことにより、歯冠象牙質の形態と髄室の形態を観察することができる。
実施例
以下、本発明に係る実施例を第１図〜第１１図を参照しながら説明する。まず、透明標本作成のために、ヒトから採取した、第三大臼歯を除く１セットの歯２８本を準備し、これらを歯科用スケーラーと３０％（５．３５Ｎ）のＫＯＨ水溶液を用い、歯の表面を刷掃した。次に、第１図に示すように、歯科用のシリコーン印象材（商品名：ＪＭシリコン、製造元：ニッシン株式会社）を用い、これらの歯の歯冠の型を取った。そして、これらの歯を５％蟻酸中に２週間浸漬させ、歯の無機質を完全に除去した。次に、第２図に示すように、歯をカミソリで切断して歯冠部と歯根部に分け、剥き出しになった髄室と歯根管から、歯髄をピンセットで抜き取った。そして、歯髄が抜き取られた髄室と歯根管に注射器で墨汁を注入した。次に、余分な墨汁を取り除いた後、７０、８０、９０、１００％エタノールに歯をそれぞれ２４時間浸漬し脱水した。そして、第３図に示すように、脱水後の歯をサリチル酸メチルに４８時間浸漬した。これにより、墨汁で黒く着色した髄室及び歯根管が外部から肉眼により観察可能な程度まで透明になった歯が得られた。次いで、この透明化した歯を、第３図に示すように、スチレンモノマー中に２４時間、スチレンモノマーとリゴラック登録商標の混合液｛１：１（体積比）｝中に２４時間、スチレンモノマーとリゴラック登録商標の混合液｛１：２（体積比）｝中に２４時間、スチレンモノマーとリゴラック登録商標の混合液｛１：３（体積比）｝中に２４時間、硬化剤（商品名：ＱＣＵ−３製造元：日新ＥＭ株式会社）を０．３％（重量比）加えたリゴラック登録商標（のみ）中に１２０時間、の順で浸漬させ、歯中のサリチル酸メチルを光硬化性樹脂（リゴラック登録商標）とほぼ完全に置換させた。そして、第４図及び第５図に示すように、切断した歯を、切断前の状態のように再接合し、第６図に示すように、紫外線重合器（ＤＯＳＡＫＡ  ＥＭ  ＣＯ．，ＬＴＤ．ＵＬＴＲＡＶＩＯＬＥＴ  ＰＯＬＹＭＥＲＩＺＥＲ  ＭＯＤＥＬ  ＴＵＶ−１００）で光硬化樹脂を重合させた（波長３６０ｎｍ、２４時間）。次に、このようにして再結合した歯の歯冠部にパラフィルム登録商標をごく薄く巻き付けておき、他方で、第７図に示すように前記の型中にウレタン樹脂（商品名：主剤  タケネート、硬化剤：タケラック  製造元：三井武田ケミカル株式会社）を流し込み、第８図に示すようにウレタン樹脂中に前記歯冠部を挿入した。そして、この状態で４８時間放置して硬化させた。次に、第９図に示すように型から取出し、透明標本と硬化したウレタン樹脂を分離し、余分なウレタン樹脂を歯頚線に沿って切断した。その後、不必要なパラフィルム登録商標を標本から剥ぎ取った。最後に、形を整えたウレタン樹脂を６０℃の高温槽に一昼夜入れ、完全に硬化させた。このようにして製造された標本を第１０図及び第１１図に示す。得られた標本は、ウレタン樹脂製のエナメル層も着脱可能であり、かつ、薄いコハク色をしているので髄室部と歯根管部壁の黒色がはっきり確認できるものであった。
産業上の利用可能性
以上のように、本発明に係る歯の透明標本は、素手で自由に取り扱えるため、観察や写真撮影に有用であり、また、髄室が破壊されていないので、本来の髄室形態の観察に有用であり、更には、エナメル質層が着脱可能であるので、歯冠象牙質の形態と髄室の形態の観察にも有用である。
【図面の簡単な説明】
第１図は、脱灰前の歯冠の型をシリコーン印象材で取ったところを示す写真の模式図である。第２図は、脱灰と分割を終え、髄室（右）と歯根管（左）とに注射器を使って墨汁を注入しているところを示す写真の模式図である。第３図は、脱水後、サリチル酸メチルで透明になった標本につき、スチレンモノマー、スチレンモノマーとリゴラックの１：１、１：２、１：３の混合液、最後に純リゴラックに浸漬させ、標本にリゴラックを浸透させているところを示す写真の模式図である。第４図は、重合直前に、標本表面から余分なリゴラックを拭き取っているところを示す写真の模式図である。第５図は、髄室部（歯冠部）と歯根管部を再接合したところを示す写真の模式図である。第６図は、再接合した標本を、紫外線重合器に入れるところを示す写真の模式図である。第７図は、既に取った歯冠の型に、硬化剤を加えたウレタン樹脂を流し込んでいるところを示す写真の模式図である。第８図は、透明標本を挿入し、ウレタン樹脂の硬化を待っているところを示す写真の模式図である。第９図は、ウレタン樹脂の硬化後、透明標本を取出したところを示す写真の模式図である。第１０図は、ウレタン樹脂で復構した歯冠と透明標本を示す写真の模式図である。第１１図は、歯冠を復構した様々な歯種の透明標本を示す写真の模式図である。
【図１】
2003045141.tif 000002
【図２】
2003045141.tif 000003
【図３】
2003045141.tif 000004
【図４】
2003045141.tif 000005
【図５】
2003045141.tif 000006
【図６】
2003045141.tif 000007
【図７】
2003045141.tif 000008
【図８】
2003045141.tif 000009
【図９】
2003045141.tif 000010
【図１０】
2003045141.tif 000011
【図１１】
2003045141.tif 000012
【国際調査報告】
2003045141.tif 000013
2003045141.tif 000014